(57)【要約】 【課題】  建材として使用されている状態にある石綿含有成形板表面の脆く汚れている層を除去することなく利用することによって強固な被覆層を形成することができる表面固定化処理方法を提供する。【解決手段】  使用されている状態の石綿含有成形板の露出面に樹脂含有被覆層形成用組成物を塗布し、石綿含有成形板の露出面表層部分をブラッシングによって削り取りながら樹脂含有被覆層形成用組成物と混合して均一泥状物層を形成し、該泥状物層を硬化させて石綿含有固化表層を形成することを特徴とする石綿含有成形板の露出面の固定化処理方法。【選択図】  なし【特許請求の範囲】
【請求項１】
建築物に使用されている状態の石綿含有成形板の露出面に樹脂含有被覆層形成用組成物を塗布し、石綿含有成形板の露出面表層部分をブラッシングによって削り取りながら樹脂含有被覆層形成用組成物と混合して均一泥状物層を形成し、該泥状物層を硬化させて石綿含有固化表層を形成することを特徴とする石綿含有成形板の露出面の固定化処理方法。
【請求項２】
前記建築物に使用されている状態の石綿含有成形板は、屋根材又は外壁材として使用されている状態のスレート板であることを特徴とする請求項１記載の石綿含有成形板の露出面の固定化処理方法。
【請求項３】
前記樹脂含有被覆層形成用組成物は、溶液型液状組成物、エマルション型液状組成物及びポリマーセメント型組成物から選ばれる１種であることを特徴とする請求項１又は２に記載の石綿含有成形板の露出面の固定化処理方法。
【請求項４】
前記溶液型液状組成物は、反応型合成樹脂ワニスであることを特徴とする請求項３記載の石綿含有成形板の露出面の固定化処理方法。
【請求項５】
前記反応型合成樹脂ワニスは、エポキシ樹脂系塗料又はウレタン樹脂系塗料であることを特徴とする請求項４記載の石綿含有成形板の露出面の固定化処理方法。
【請求項６】
前記泥状層を硬化させた固化層上にさらに保護層形成用組成物を塗工・乾燥して保護層を形成することを特徴とする請求項１〜５のいずれか１項に記載の石綿含有成形板の露出面の固定化処理方法。
【発明の詳細な説明】
【技術分野】
【０００１】
本発明は、住宅、工場、倉庫、駅舎等の建築物に用いられている石綿含有成形板の露出面を固定化処理して石綿成分の脱落・飛散を防止する固定化処理方法に関する。
【背景技術】
【０００２】
建築物に使用されている石綿含有成形板は、石綿とセメントを主体として水を混合し、押し出し機で押し出し、加圧成形等の二次加工を施して製品化されており、建築物の屋根材、外壁・軒天の外装材、内壁・天井の内装材等、幅広く使用されてきている。
近年、建築物に使用されている各種の石綿含有成形板については、建築物からの石綿の除去、建築物の解体作業時の石綿の飛散防止、その作業に従事する労働者の石綿ばく露による健康リスクの予防の立場から制定された「石綿障害予防規則（石綿則）」（２００５年７月１日施行）を受けて、建設業労働災害防止協会が作成した「建築物解体工事における石綿粉じんへのばく露防止マニュアル」に３段階の作業レベルが示されている。
ここで、作業レベル１は発じん性が「著しく高い」で、作業レベル２は「高い」であり、作業レベル３は発じんが「比較的低い」と予測されている建材である。
【０００３】
前記「石綿則」の管理規定によれば、労働者を就業させる管理者には、建造物における石綿使用箇所を特定し、その現場を目視して状態をチェックし、層表面に毛羽立ち、繊維崩れ、垂れ下がり、層の浮きや剥がれ、等が確認されれば、そのような箇所を「除去」、「封じ込め」、「囲い込み」等の発じん防止対策を講じることが義務付けられている。
【０００４】
石綿成形板のうち、屋根材、外壁・軒天の外装材、内壁・天井の内装材等として使用されているものの多くは、石綿の含有率が１０質量％〜１５質量％程度の成形体であり、作業レベル３の発じんが「比較的低い」と予測されている建材である。
しかし、このような建築物に使用されている作業レベル３の石綿含有成形板であっても、長年月、風雨、太陽光、塵埃、腐食性ガス等に曝されている間に劣化することは避けられず、そのため、建築物を解体、修理作業時の衝撃によって、劣化して脆くなっている表面層部分から微細な石綿繊維を含有する石綿粉じんが大量に飛散する恐れがある。
【０００５】
それ故、前記作業レベル３とされている石綿含有成形板についても、使用状態を目視して前記したような「除去」、「封じ込め」、「囲い込み」等の発じん防止対策を講じることが明らかに必要となっている箇所についてのみならず、そのような状態に至っていない未だ使用可能な状態である石綿含有成形板についても、前記発じん防止対策が必要とする以前に、予防措置を講じておくことが好ましいことはいうまでもないことである。
【０００６】
上記のような現状に鑑み、すでに、住宅や工場等の屋根や外壁に使用されている石綿含有成形板であるスレート板の表面を補強するための方法が各種提案されている。たとえば、スレート板表面にウレタン樹脂塗料等によるプライマー塗布施工を行なってプライマー層を形成し、該プライマー層上にポリエステル樹脂塗料等によりガラス繊維等の補強芯材を付着施工し、さらに該補強芯材層面にポリエステル樹脂液等によるライニング層を施工する方法の発明（特許文献１：特開平１１−３３６２９３号公報）、スレート板面に浸透性セメント強化材を塗布浸透させ、その後、低汚染型塗料や反射断熱塗料を塗布して表面を保護する方法の発明（特許文献２：特開２００２−８９０５０号公報）、石綿含有物の表面にシリコーンとアルコキシシランからなる珪素化合物を含有する処理剤を塗布して浸透・固化し、その上にさらにアクリル系材料と無機材料を含有するカバーリング材料で被覆して保護する方法の発明（特許文献３：特開２００６−６３２９９号公報）等が提案されている。
【０００７】
上記のような石綿含有成形板の表面を被覆する発じん防止方法はいずれも有効な発じん防止方法であるが、被覆層と石綿成形板表面とが太陽光、風雨、塵埃、腐食性ガス等に曝されている間に剥離して石綿含有成形板面が再び露出することを避けるために、さらに保護層を設けたり、高価な補強材を使用する複雑な工法であったりするものであるために、施工が複雑で熟練を要する。
【０００８】
また、前記従来方の場合、石綿含有成形板の表面に形成する被覆層と成形板表面の密着性をよくして被覆層が剥離することを防止するためには、石綿含有成形板表面の汚れを除去する必要があるが、乾燥状態の石綿含有成形板面には埃だけでなく、簡単に除去できない雑草類や苔類が発生している場合も多いことから、これらの汚れを除去使用とすると表層の石綿繊維も除去されたり、飛散するおそれがあるし、水で洗浄して除去する場合にも汚れと一緒に表層の石綿繊維が除去されることが避けられないために洗浄水の処理が解決すべき問題として残る難点がある。
【０００９】
このような表面汚れの除去をすることなく、石綿含有成形板の表面に密着性のよい被覆層を形成できる塗料としてエポキシ樹脂ワニスのような反応型合成樹脂ワニスで処理することも考えられるが、前記したように苔類等が発生している面に対する密着性の良好化被覆層を形成するための有効な手段とはならないし、トルエンやキシレンのような有機溶剤を使用しているので環境面の問題もある。
また、有機溶剤を使用しないエポキシ樹脂ワニスもあるが、石綿板への浸透性、固着性に劣る。
【００１０】
他に、樹脂入りセメントペーストでスレート面を封じ込め処理することも考えられ、この方法は、セメントペーストを石綿表面に塗布するだけなので、表層とのなじみは良くなるが、表層の脆い層が完全に除かれているわけではないので、依然として被覆層の剥離問題は残る。
【特許文献１】特開平１１−３３６２９３号公報
【特許文献２】特開２００２−８９０５０号公報
【特許文献３】特開２００６−６３２９９号公報
【発明の開示】
【発明が解決しようとする課題】
【００１１】
本発明は、前記作業レベル３とされている石綿含有成形板について、「封じ込め」、「囲い込み」等の発じん防止対策を講じることが明らかに必要となっている箇所についてのみならず、そのような状態に至っていない未だ使用可能な状態である石綿含有成形板についても、使用されている状態のままで、高価な材料を使用することなく、それらの表面に密着性のよい強固な被覆層を形成することができる石綿含有成形板の露出面の固定化処理方法を提供することを目的とするものである。特に、表層に汚れがありかつ脆くなっている石綿含有成形板表面の脆く汚れている層を除去するこよなく、積極的に利用することによって強固な被覆層を形成することができる施工方法を提供することを目的とするものである。
【課題を解決するための手段】
【００１２】
上記課題を解決することができる本発明は、以下の各発明を包含する。
（１）使用されている状態の石綿含有成形板の露出面に樹脂含有被覆層形成用組成物を塗布し、石綿含有成形板の露出面表層部分をブラッシングによって削り取りながら樹脂含有被覆層形成用組成物と混合して均一泥状物層を形成し、該泥状物層を硬化させて石綿含有固化表層を形成することを特徴とする石綿含有成形板の露出面の固定化処理方法。
【００１３】
（２）前記建築物に使用されている状態の石綿含有成形板は、屋根材又は外壁材として使用されている状態のスレート板であることを特徴とする（１）項記載の石綿含有成形板の露出面の固定化処理方法。
【００１４】
（３）前記樹脂含有被覆層形成用組成物は、溶液型液状組成物、エマルション型液状組成物及びポリマーセメント型液状組成物から選ばれる１種であることを特徴とする（１）項又は（２）項に記載の石綿含有成形板の露出面の固定化処理方法。
【００１５】
（４）前記溶液型液状組成物は、反応型合成樹脂ワニスであることを特徴とする（３）項記載の石綿含有成形板の露出面の固定化処理方法。
【００１６】
（５）前記反応型合成樹脂ワニスは、エポキシ樹脂系塗料又はウレタン樹脂系塗料であることを特徴とする（４）項記載の石綿含有成形板の露出面の固定化処理方法。
【００１７】
（６）前記泥状層を硬化させた固化層上にさらに保護層形成用組成物を塗工・乾燥して保護層を形成することを特徴とする（１）項〜（５）項のいずれか１項に記載の石綿含有成形板の露出面の固定化処理方法。
【発明の効果】
【００１８】
本発明の方法によれば、従来提案されている石綿含有成形板の表面を被覆する発じん防止方法で使用されている表面被覆用の被覆層形成用組成物を使用できるのみならず、通常入手できる、耐候性を有しかつ接着強度に優れた塗料組成物をそのまま使用し、かつ、使用状態にあって汚れがあり、脆くなっている表層部分を積極的に被覆層の強化材料として利用することにより、簡単な塗装作業によって使用状態にある石綿含有成形板表面に強固な被覆層を形成することができる。
また、本発明の石綿含有成形板の露出面の固定化処理方法は、固定化処理作業が石綿含有成形板面を湿潤状態で処理する方法であるため発じんがなく作業することができる。
【発明を実施するための最良の形態】
【００１９】
本発明の固定化処理方法を適用する対象は、建築物に現在使用されている状態にある石綿含有成形板の表面領域である。建築物に使用されている石綿含有成形板の表層は、前述したように、太陽光、風雨、塵埃、腐食性ガス等に曝されていて経年的に脆くなっている層であり、埃や苔類等が付着している汚れた層でもあるので、剥離、飛散することを防止するための処理が必要とされている箇所である。具体的には、住宅や工場等の建築物の屋根材として使用されているスレート板、外壁の外装材として使用されているスレート板等が挙げられる。
【００２０】
石綿含有成形板面の固定化処理方法に使用される樹脂含有被覆層形成用組成物は、溶液型液状組成物、エマルション型液状組成物及びポリマーセメント型液状組成物から選ばれる１種である。これらの液状組成物に使用できる樹脂成分としては、ポリウレタン樹脂、エポキシ樹脂、塩化ビニル樹脂、フッ素樹脂、アクリル樹脂等が挙げられる。好ましい液状組成物としては、反応型エポキシ樹脂塗料やウレタン樹脂系塗料で、たとえば、ビスフェノールＡ型エポキシ樹脂と硬化剤として芳香族系ポリアミンを含有する樹脂塗料やイソシアネートと硬化剤としてポリオールを含有するウレタン樹脂系塗料が挙げられる。
【００２１】
本発明の固定化処理方法は、建築物の屋根材等として使用されている埃等によって汚れている状態のままの石綿含有成形板の表面に対して、樹脂含有被覆層形成用組成物を塗布し、石綿含有成形板の露出面表層部分をブラッシングによって削り取りつつ樹脂含有被覆層形成用組成物と混合して均一泥状物層を形成し、該泥状物層を硬化させて石綿含有固化表層を形成する方法である。
【００２２】
施工対象となる埃や苔、雑草等によって汚れている状態のままの石綿含有成形板の表面から洗浄等により埃や苔、雑草等を除く処理をすることなく、そのままの状態で樹脂含有被覆層形成用組成物を塗布して被覆層を形成することが本発明の重要な特徴である。
使用状態にある石綿含有成形板の表層は、前述したように、太陽光、風雨、塵埃、腐食性ガス等に曝されていて経年的に脆くなっている層であるが、本発明の方法によれば、表面層の埃等と石綿繊維をも共に樹脂含有被覆層形成用組成物と混合して被覆層の強化材として利用することができる。
【００２３】
本発明の方法に従ってスレート板面に形成した上記被覆層面には、さらに、該被覆層を保護、強化する目的で上塗り被覆層を形成することが好ましい。上塗り被覆層は、スレート板面に形成した上記被覆層面は石綿繊維を含有する層であるので、該層面が外気に露出しないように被覆保護できる層であれば特に制限はないが、耐候性、耐熱性等を備えた被覆層であることが好ましいことはいうまでもない。
上塗り被覆層を形成するための塗工用組成物としては、耐熱性、耐候性塗料として知られているものから適宜選択して使用することができる。また、スレート板面に被覆層を形成するために使用される樹脂含有被覆層形成用組成物を使用することも可能である。
【００２４】
本発明の石綿含有成形板の露出面の固定化処理方法を、屋根材として使用されているスレート板を処理する場合を例として説明する。
まず、埃等が付着しているままの汚れたスレート板１枚分の表面に対して樹脂含有硬化性液状組成物を十分に塗布した状態でデッキブラシ等により表層をブラッシングする。ブラッシング中に樹脂含有被覆層形成用組成物を少しずつ追加供給しながらブラッシングを続けてスレート板表層部分を粉末状に削り取る。ブラッシングは表層から削り取られたスレート板表層部分からなる粉末と樹脂含有被覆層形成用組成物とが均一混合されて泥状物が形成されるまで継続される。形成された泥状物がスレート板表面に止まれるような粘度となったらブラッシングを止めて、泥状物の表面を平滑化し、泥状層を固化させて被覆層を形成する。
【００２５】
次いで、前述したように、形成された被覆層を下塗り層として、その上に該下塗り層を被覆保護するための上塗り層を形成することが好ましい。
【実施例】
【００２６】
以下、実施例に基づいて本発明の石綿含有成形板の露出面の固定化処理方法の具体例を説明するが、本発明は以下の実施例によって限定されるものではない。
【００２７】
実施例１及び比較例１
建築後約３０年経過した工場の屋根に使用されている老朽化したスレート板２枚を未洗浄のまま被覆処理対象とした。
被覆層形成用の樹脂含有被覆層形成用組成物としては、ＪＡＳＳ  Ｉ８  Ｍ-２０１に規定する反応形合成樹脂ワニス（２液形エポキシ樹脂ワニス）を使用した。
比較例１のスレート板には、ローラーで該樹脂ワニスを塗付量合計が固形分として２５０ｇ／ｍ２となるように二度に分けて塗布し、乾燥・固化させて被覆層を形成した。
なお、塗布を二度に分けた理由は、ローラー塗布で上記塗布量を一度に塗布することができないためである。
実施例１のスレート板には、まず、上記樹脂ワニスをスレート板上に流し、流し込み部分を束子でブラッシングして表層部分を削り取り、残りの樹脂ワニスを流し込みながら全面をブラッシングして樹脂ワニスが粘度の高い泥状物となるまでブラッシングを続けた。
次いで、泥状物層表面を平滑化し、乾燥・固化させて下塗り層とする被覆層を形成した。
上記のように下塗り層としての被覆層を形成した比較例１と実施例１の２枚のスレート板の該下塗り層面に、ＪＩＳ  Ｋ  ５６５６に規定する２液形ポリウレタンエナメルを、合計塗布量が固形分として１００ｇ／ｍ２となるようにローラーで２回塗りし、乾燥して上塗り層を形成した。
【００２８】
上記のように表面を固定化処理した比較例１と実施例１の２枚のスレート板の被覆層の密着強度をテストするために、２枚のスレート板の中央部の被覆層に矩形の切込を入れ、該矩形の被覆層面に接着テープ（商品名「包装用粘着テープ３９２」、リンレイテープ株式会社製）を貼付した後、該接着テープを剥離して矩形被覆層部分の状態を観察した。
接着テープを剥離した後の被覆層表面の状態と剥離した接着剤テープ面の状態を写真撮影した結果を図１及び図２に示す。
図１から明らかなように、ローラー塗布して形成した被覆層を有する比較例１のスレート板は、被覆層とスレート板表面との密着性が悪く、矩形の被覆層部分がスレート板表面から剥離して接着テープの接着剤層に移行している。
他方、図２から明らかなように、本発明の方法に従ってブラッシングを行ないながら塗布して被覆層を形成している実施例１のスレート板の被覆層は、矩形の部分が接着テープを剥がしても剥離することがなく、スレート板面にしっかりと密着している。
【００２９】
実施例２及び比較例２
反応形合成樹脂ワニス（２液形エポキシ樹脂ワニス）の代わりに、Ｐｏｌｙｍｅｒ／Ｃｅｍｅｎｔ＝２０ｖｏｌ％のポリマーセメントペースト（商品名「セメンシャス＃２０００」恒和化学工業株式会社製）を用いてスレート板面に被覆層を形成し、実施例１及び比較例１のスレート板と同様に上塗り層を形成し、被覆層の剥離テストを行なった結果を図３及び図４に示す。
図３から明らかなように、ローラー塗布して形成した被覆層を有する比較例２のスレート板は、被覆層とスレート板表面との密着性が悪く、矩形の被覆層部分がスレート板表面から剥離して接着テープの接着剤層に移行している。
他方、図４から明らかなように、本発明の方法に従ってブラッシングを行ないながら塗布して被覆層を形成している実施例２のスレート板の被覆層は、矩形の部分が接着テープを剥がしても剥離することがなく、スレート板面にしっかりと密着している。
【００３０】
実施例３及び比較例３
反応形合成樹脂ワニス（２液形エポキシ樹脂ワニス）の代わりに、ウレタン樹脂系塗料（商品名「ダイヤガンコシーラーマイルド」恒和化学工業株式会社製）を用いて、塗付量合計が固形分として２５０ｇ／ｍ２となるように塗布し、乾燥・固化させて被覆層を形成し、実施例１及び比較例１のスレート板と同様に上塗り層を形成し、被覆層の剥離テストを行なった。
ローラー塗布して形成した被覆層を有する比較例３のスレート板は、被覆層とスレート板表面との密着性が悪く、矩形の被覆層部分がスレート板表面から剥離して接着テープの接着剤層に移行していた。
他方、本発明の方法に従ってブラッシングを行ないながら塗布して被覆層を形成している実施例３のスレート板の被覆層は、矩形の部分が接着テープを剥がしても剥離することがなく、スレート板面にしっかりと密着していた。
【００３１】
以上の実施例１〜３及び比較例１〜３の結果から明らかなように、石綿含有成形板の露出面に樹脂含有被覆層形成用組成物を塗布し、石綿含有成形板の露出面表層部分をブラッシングによって削り取りながら樹脂含有被覆層形成用組成物と混合して均一泥状物層を形成し、該泥状物層を硬化させて石綿含有固化表層を形成する本発明の石綿含有成形板の露出面の固定化処理方法に従えば、スレート板面との密着性のよい被覆層を形成することが可能である。
また、本発明の方法によってスレート板面に形成される被覆層は、ブラッシングによってスレート板表層から削り取られる埃や石綿繊維を含むスレート板形成材料が被覆層中に含まれていて一種の補強材となるので、高強度の被覆層が形成される。
【図面の簡単な説明】
【００３２】
【図１】図１は、ローラー塗布によってスレート板面に形成した比較例１被覆層の接着強度テスト結果を示す写真である。
【図２】図２は、ブラッシングを伴う塗布によってスレート板面に形成した実施例１の被覆層の接着強度テスト結果を示す写真である。
【図３】図３は、ローラー塗布によってスレート板面に形成した比較例２の被覆層の接着強度テスト結果を示す写真である。
【図４】図４は、ブラッシングを伴う塗布によってスレート板面に形成した実施例２の被覆層の接着強度テスト結果を示す写真である。
【図１】
2007270513.tif 000002
【図２】
2007270513.tif 000003
【図３】
2007270513.tif 000004
【図４】
2007270513.tif 000005